(57)【要約】      （修正有）【課題】アルミニウム顔料を配合した場合に、優れた耐候性を示すアルミニウム顔料配合樹脂組成物の提供。【解決手段】  ポリオレフィン系樹脂１００重量部に対し、アルミニウム顔料０．５〜１０重量部を配合したメタリック系樹脂に、下記一般式、2006342257.tif 000011（式中、Ｒ1は水素原子、水酸基、アルキル基、ヒドロキシアルキル基、アルコキシ基、ヒドロキシアルコキシ基またはオキシラジカル、Ｒ2はアルキル基またはアルケニル基である）で表されるヒンダードアミン化合物０．００１〜１０重量部と、３位および５位がアルキル基またはアリールアルキル基で置換していてもよいｐ−ヒドロキシ安息香酸エステル０．００１〜１０重量部と、を配合したアルミニウム顔料配合樹脂組成物である。【選択図】        なし【特許請求の範囲】
【請求項１】
ポリオレフィン系樹脂１００重量部に対し、アルミニウム顔料０．５〜１０重量部を配合したメタリック系樹脂に、下記一般式、
2006342257.tif 000009
（式中、Ｒ1は水素原子、水酸基、炭素数１〜３０のアルキル基、炭素数１〜３０のヒドロキシアルキル基、炭素数１〜３０のアルコキシ基、炭素数１〜３０のヒドロキシアルコキシ基またはオキシラジカル、Ｒ2は炭素数１〜３０のアルキル基または炭素数２〜３０のアルケニル基である）で表されるヒンダードアミン化合物０．００１〜１０重量部と、下記一般式、
2006342257.tif 000010
（式中、Ｒ3およびＲ4はそれぞれ独立に水素原子、炭素数１〜１２のアルキル基または炭素数７〜３０のアリールアルキル基、Ｒ5は炭素数１〜３０のアルキル基である）で表されるベンゾエート系化合物０．００１〜１０重量部と、を配合したことを特徴とするアルミニウム顔料配合樹脂組成物。
【請求項２】
前記Ｒ2が炭素数１２〜２２のアルキル基である請求項１記載のアルミニウム顔料配合樹脂組成物。
【請求項３】
前記Ｒ5が炭素数６〜２４のアルキル基である請求項１または２記載のアルミニウム顔料配合樹脂組成物。
【発明の詳細な説明】
【技術分野】
【０００１】
本発明は、アルミニウム顔料配合樹脂組成物に関し、詳しくは、自動車外装用などに好適に使用することができる耐候性に優れたアルミニウム顔料配合樹脂組成物に関する。
【背景技術】
【０００２】
自動車の外装などに用いられる樹脂組成物は、屋外で強い紫外線に曝され、夏場には高温にもなるため劣化しやすい。そのため、ヒンダードアミン化合物や紫外線吸収剤などで安定化する必要がある。
【０００３】
ヒンダードアミン化合物としては、特許文献１に、ビス（２，２，６，６−テトラメチルピペリジル）セバケートなどが、特許文献２にビス（１−オクトキシ−２，２，６，６−テトラメチルピペリジル）セバケートなどが提案され、また、高度の安定化が必要な樹脂組成物として特許文献３〜５に、ヒンダードアミン化合物とベンゾエート系化合物とを併用した樹脂組成物が提案されている。
【特許文献１】特公昭４６−４２６１８号公報（特許請求の範囲等）
【特許文献２】特開平１−１１３３６８号公報（特許請求の範囲等）
【特許文献３】特開平４−８０２４４号公報（特許請求の範囲、実施例１および実施例２等）
【特許文献４】特開２００５−４８０７７号公報（特許請求の範囲等）
【特許文献５】特開２００５−５４１０５号公報（特許請求の範囲等）
【発明の開示】
【発明が解決しようとする課題】
【０００４】
上記のようにヒンダードアミン化合物や紫外線吸収剤などを配合することにより、樹脂組成物の耐候性を向上させることができる。しかし、金属光沢を付与するために、樹脂組成物にアルミニウム顔料を配合した場合、アルミニウム顔料を配合しない場合には優れた安定化効果を示したヒンダードアミン化合物もしくはヒンダードアミン化合物と紫外線吸収剤との組合せによる耐候性の向上効果が小さく、その結果、これら添加剤を多量に配合する必要があった。また、ヒンダードアミン化合物はポリオレフィンへの相溶性に乏しく、多量に配合すると樹脂表面に噴出して外観を損ね、十分な安定化効果が得られないという問題もあった。
【０００５】
そこで、本発明の目的はアルミニウム顔料を配合した場合でも、優れた耐候性を示すアルミニウム顔料配合樹脂組成物を提供することにある。
【課題を解決するための手段】
【０００６】
本発明者らは上記課題を解決するために、鋭意検討した結果、アルミニウム顔料を配合した樹脂組成物に特定の構造を有するヒンダードアミン化合物と特定の構造を有するベンゾエート系化合物とを配合することにより、上記目的を達成できることを見出し、本発明を完成するに至った。
【０００７】
即ち、本発明のアルミニウム顔料配合樹脂組成物は、ポリオレフィン系樹脂１００重量部に対し、アルミニウム顔料０．５〜１０重量部を配合したメタリック系樹脂に、下記一般式、
2006342257.tif 000002
（式中、Ｒ1は水素原子、水酸基、炭素数１〜３０のアルキル基、炭素数１〜３０のヒドロキシアルキル基、炭素数１〜３０のアルコキシ基、炭素数１〜３０のヒドロキシアルコキシ基またはオキシラジカル、Ｒ2は炭素数１〜３０のアルキル基または炭素数２〜３０のアルケニル基である）で表されるヒンダードアミン化合物０．００１〜１０重量部と、下記一般式、
2006342257.tif 000003
（式中、Ｒ3およびＲ4はそれぞれ独立に水素原子、炭素数１〜１２のアルキル基または炭素数７〜３０のアリールアルキル基、Ｒ5は炭素数１〜３０のアルキル基である）で表されるベンゾエート系化合物０．００１〜１０重量部と、を配合したことを特徴とするものである。なお、本明細書中、アルキル基は直鎖状および分枝状のどちらでもよく、また、環を形成していてもよい。
【０００８】
また、本発明のアルミニウム顔料配合樹脂組成物において、前記Ｒ2が炭素数１２〜２２のアルキル基である化合物（Ｉ）を好適に使用することができ、更に、前記Ｒ5が炭素数６〜２４のアルキル基である化合物（ＩＩ）も好適に使用することができる。
【発明の効果】
【０００９】
本発明のアルミニウム顔料配合樹脂組成物は、自動車外装用などに使用した際に、耐候性に優れており、メタリック光沢を有するポリオレフィン系樹脂組成物として好適に使用することができる。
【発明を実施するための最良の形態】
【００１０】
以下に、本発明の実施の好適形態を詳細に説明する。
本発明のアルミニウム顔料配合樹脂組成物に使用するポリオレフィン系樹脂としては、ポリプロピレン、低密度ポリエチレン、直鎖低密度ポリエチレン、高密度ポリエチレン、ポリブテン−１、ポリ−３−メチルペンテン、ポリ−４−メチルペンテン、エチレン−プロピレン共重合体等のα−オレフィンの単重合体または共重合体、これらのα−オレフィンと共役ジエンまたは非共役ジエン等の多不飽和化合物の共重合体が挙げられる。
【００１１】
上記ポリオレフィン系樹脂は、立体規則性、比重、重合触媒の種類、重合触媒の除去の有無や程度、結晶化の度合い、温度や圧力などの重合条件、結晶の種類、Ｘ線小角散乱で測定したラメラ晶のサイズ、結晶のアスペクト比、芳香族系または脂肪族系溶媒への溶解度、溶液粘度、溶融粘度、平均分子量、分子量分布の程度、分子量分布におけるピークがいくつあるか、共重合体にあってはブロックであるかランダムであるか、各モノマーの配合比率などにより安定化効果の発現に差異が生じることはあるものの、いかなる樹脂を選択した場合においても適用可能である。
【００１２】
本発明に使用するアルミニウム顔料としては、アルミニウム顔料として用いられる公知のアルミニウム粉末であれば特に制限されず、製造方法、形状、表面処理の有無、粒径によらず、粉末状でもペースト状でもよい。アルミニウム顔料の配合量は、ポリオレフィン系樹脂１００重量部に対し、０．５〜１０重量部、好ましくは、１〜５重量部である。０．５重量部未満であるとアルミニウム顔料配合による効果が十分に得られず、一方、１０重量部を超えると、樹脂表面に噴出して外観を損ねるおそれがある。
【００１３】
本発明に使用するヒンダードアミン化合物は、一般式（Ｉ）、
2006342257.tif 000004
で表され、Ｒ1は水素原子、水酸基、炭素数が１〜３０、好ましくは１〜１８のアルキル基、炭素数１〜３０、好ましくは２〜１８のヒドロキシアルキル基、炭素数１〜３０、好ましくは２〜１８のアルコキシ基、炭素数１〜３０、好ましくは２〜１８のヒドロキシアルコキシ基またはオキシラジカルであり、Ｒ2は炭素数１〜３０、好ましくは１２〜２２のアルキル基または炭素数２〜３０、好ましくは１２〜２２のアルケニル基である。
【００１４】
上記一般式（Ｉ）におけるＲ1およびＲ2の炭素数１〜３０のアルキル基としては、例えば、メチル、エチル、プロピル、イソプロピル、ブチル、イソブチル、第二ブチル、第三ブチル、ペンチル、第二ペンチル、第三ペンチル、ヘキシル、ヘプチル、オクチル、イソオクチル、２−エチルヘキシル、第三オクチル、ノニル、イソノニル、デシル、ウンデシル、ドデシル、トリデシル、テトラデシル、ペンタデシル、ヘキサデシル、ヘプタデシル、オクタデシルなどが挙げられる。
【００１５】
上記一般式（Ｉ）におけるＲ1の炭素数１〜３０のヒドロキシアルキル基としては、例えば、ヒドロキシエチル、２−ヒドロキシプロピル、３−ヒドロキシプロピルなど上記アルキル基の水酸基置換体が挙げられる。また、Ｒ1の炭素数１〜３０のアルコキシ基としては、上記アルキル基に対応するメトキシ、エトキシ、プロポキシ、イソプロポキシ、ブトキシ、オクトキシ、２−エチルヘキシルオキシなどが挙げられ、Ｒ1の炭素数１〜３０のヒドロキシアルコキシ基としては、上記アルコキシ基に対応するヒドロキシエチルオキシ、２−ヒドロキシプロピルオキシ、３−ヒドロキシプロピルオキシ、４−ヒドロキシブチルオキシ、２−ヒドロキシ−２−メチルプロピルオキシ、６−ヒドロキシヘキシルオキシなどが挙げられる。
【００１６】
一般式（Ｉ）におけるＲ2の炭素数２〜３０のアルケニル基としては、ビニル、プロペニル、ブテニル、ヘキセニル、オレイルなどが挙げられる。なお、直鎖状および分枝状のどちらでもよく、二重結合の位置も特に制限されるものではない。
【００１７】
一般式（Ｉ）で表される化合物としては、より具体的には、下記化合物が挙げられる。ただし、本発明は以下の化合物によりなんら制限を受けるものではない。
【００１８】
2006342257.tif 000005
【００１９】
上記一般式（Ｉ）で表されるヒンダードアミン化合物の合成方法としては、特に制限されず、通常の有機合成における手法により合成可能である。また、精製方法としては、蒸留、再結晶、再沈、ろ過剤・吸着剤を用いる方法などを適宜使用することができる。更に、通常市販される安価に入手可能なものは混合物であることが多く、単独で用いても混合物で用いてもよく、製造方法、組成、融点、酸価などによらず利用できる。
【００２０】
上記一般式（Ｉ）で表されるヒンダードアミン化合物の配合量は、ポリオレフィン系樹脂１００重量部に対し、０．００１〜１０重量部、好ましくは、０．０１〜５重量部である。ヒンダードアミン化合物の配合量は、０．００１重量部未満では十分な安定化効果が得られず、一方、１０重量部を超えると樹脂物性の低下や、ブルームにより樹脂組成物の美観を損なう等の問題が生じる。
【００２１】
本発明に使用するベンゾエート系化合物は、下記一般式（ＩＩ）、
2006342257.tif 000006
で表され、Ｒ3およびＲ4はそれぞれ独立に水素原子、炭素数１〜１２、好ましくは１〜５のアルキル基または炭素数７〜３０、好ましくは７〜９のアリールアルキル基、Ｒ5は炭素数１〜３０、好ましくは６〜２４のアルキル基である。
【００２２】
上記一般式（ＩＩ）におけるＲ3およびＲ4の炭素数１〜１２のアルキル基としては、例えば、メチル、エチル、プロピル、イソプロピル、ブチル、第二ブチル、第三ブチル、ペンチル、ヘキシル、オクチルなどや、シクロアルキル基であるシクロペンチル、シクロヘキシルなどが、アリールアルキル基としては、ベンジル、フェニルエチル、１−メチル−１−フェニルエチルなどが挙げられる。
【００２３】
また、上記一般式（ＩＩ）におけるＲ5の炭素数１〜３０のアルキル基としては、例えば、メチル、エチル、プロピル、イソプロピル、ブチル、第二ブチル、第三ブチル、ペンチル、ヘキシル、オクチル、ノニル、デシル、ウンデシル、ドデシル、トリデシル、テトラデシル、ペンタデシル、ヘキサデシル、オクタデシルなどが挙げられる。
【００２４】
一般式（ＩＩ）で表される化合物としては、より具体的には、下記化合物が挙げられる。ただし、本発明は以下の化合物によりなんら制限を受けるものではない。
【００２５】
2006342257.tif 000007
【００２６】
上記一般式（ＩＩ）で表されるベンゾエート系化合物の合成方法としては、特に制限されず、通常の有機合成における手法により合成可能である。また、精製方法としては、蒸留、再結晶、再沈、ろ過剤・吸着剤を用いる方法などを適宜使用することができる。更に、単独で用いても混合物で用いてもよい。
【００２７】
上記一般式（ＩＩ）で表されるベンゾエート系化合物の配合量は、ポリオレフィン系樹脂１００重量部に対し、０．００１〜１０重量部、好ましくは、０．０１〜５重量部である。ベンゾエート系化合物の配合量は、０．００１重量部未満では十分な安定化効果が得られず、一方、１０重量部を超えると樹脂物性の低下や、ブルームにより樹脂組成物の美観を損なう等の問題が生じる。
【００２８】
本発明にかかる樹脂添加剤を樹脂へ配合する方法としては、特に限定されず、公知の樹脂への安定剤の配合技術を用いることができる。ポリオレフィン系樹脂を重合する際に予め重合系に添加する方法、重合途中で添加する方法、重合後に添加する方法のいずれでもよい。また、重合後に添加する場合には、安定化するポリオレフィン系樹脂の粉末やペレットとヘンシェルミキサーなどで混合したものを押出し機などで混練する方法や溶液としてポリオレフィン系樹脂に噴霧して含浸させる方法、マスターバッチとした後に用いる方法などがあり、用いる加工機の種類や加工温度、加工後の冷却条件なども特に制限されず、得られる樹脂物性が用途に適したものとなる条件を選択することが好ましい。また、本発明の樹脂添加剤を単独または他の添加剤と一緒に顆粒状にして用いてもよい。
【００２９】
本発明のアルミニウム顔料配合樹脂組成物は、必要に応じて、各々の樹脂に通常用いられる各種の配合剤を併用することが好ましい。例えば、フェノール系酸化防止剤、イオウ系酸化防止剤、リン系酸化防止剤、他の紫外線吸収剤、他のヒンダードアミン化合物、造核剤、難燃剤、難燃助剤、滑剤、充填材、繊維状充填材、金属石鹸、ハイドロタルサイト類、帯電防止剤、顔料、染料などが挙げられる。
【００３０】
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４’−チオビス（６−第三ブチル−ｍ−クレゾール）、２，２’−メチレンビス（４−メチル−６−第三ブチルフェノール）、２，２’−メチレンビス（４−エチル−６−第三ブチルフェノール）、４，４’−ブチリデンビス（６−第三ブチル−ｍ−クレゾール）、２，２’−エチリデンビス（４，６−ジ第三ブチルフェノール）、２，２’−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕などがあげられ、配合量はポリオレフィン系樹脂１００重量部に対して、好ましくは０．００１〜１０重量部、より好ましくは０．０５〜５重量部である。
【００３１】
上記イオウ系酸化防止剤としては、例えば、チオジプロピオン酸ジラウリル、チオジプロピオン酸ジミリスチル、チオジプロピオン酸ジステアリル等のジアルキルチオジプロピオネート類およびペンタエリスリトールテトラ（β−ドデシルメルカプトプロピオネート）等のポリオールのβ−アルキルメルカプトプロピオン酸エステル類があげられ、配合量はポリオレフィン系樹脂１００重量部に対して、好ましくは０．００１〜１０重量部、より好ましくは０．０５〜５重量部である。
【００３２】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４’−n−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２’−メチレンビス（４，６−第三ブチルフェニル）−２−エチルヘキシルホスファイト、２，２’−メチレンビス（４，６−第三ブチルフェニル）−オクタデシルホスファイト、２，２’−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイトなどが挙げられ、配合量はポリオレフィン系樹脂１００重量部に対して、好ましくは０．００１〜１０重量部、より好ましくは０．０５〜５重量部である。
【００３３】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２−（２’−ヒドロキシ−３’−第三ブチル−５’−カルボキシフェニル）ベンゾトリアゾール等の２−（２’−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類が挙げられ、配合量はポリオレフィン系樹脂１００重量部に対して、好ましくは０．００１〜１０重量部、より好ましくは０．０５〜５重量部である。
【００３４】
上記他のヒンダードアミン化合物としては、例えば、１−オキシ−２，２，６，６−テトラメチル−４−ピペリジノール、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、１，９−ビス（２，２−ジメチル−２−（トリス（２，２，６，６−テトラメチル−４−ピペリジルオキシカルボニル）ブタンカルボキシル）エチル）２，４，８，１０−テトラオキサスピロ〔５．５〕ウンデカン、１，９−ビス（２，２−ジメチル−２−（トリス（１，２，２，６，６−ペンタメチル−４−ピペリジルオキシカルボニル）ブタンカルボキシル）エチル）２，４，８，１０−テトラオキサスピロ〔５．５〕ウンデカン、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イル〕アミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イル〕アミノウンデカンなどを挙げることができる。
【００３５】
上記造核剤としては、ｐ−ｔ−ブチル安息香酸アルミニウム、安息香酸ナトリウムなどの芳香族カルボン酸金属塩；ビス（２，４−ジ第三ブチルフェニル）リン酸ナトリウム、ビス（２，４−ジ第三ブチルフェニル）リン酸リチウム、ナトリウム−２，２’−メチレンビス（４，６−ジ第三ブチルフェニル）ホスフェート等の酸性リン酸エステル金属塩；ジベンジリデンソルビトール、ビス（メチルベンジリデン）ソルビトールなどの多価アルコール誘導体などが挙げられる。
【００３６】
上記難燃剤としては、ハロゲン系難燃剤、赤燐、リン酸メラミン、リン酸グアニジン、リン酸エステル化合物、ホスファゼン化合物などのリン系難燃剤、メラミンシアヌレートなどの窒素系難燃剤、水酸化マグネシウム、水酸化アルミニウムなどの金属水酸化物が、難燃助剤としては、三酸化アンチモン、ホウ酸亜鉛などの無機化合物、ポリテトラフルオロエチレンなどのドリップ防止剤などを挙げることができる。
【００３７】
ハイドロタルサイト類としては、天然物でも合成品でもよく、表面処理の有無や結晶水の有無によらず用いることができる。例えば、下記一般式（III）、
Mx Mgy Alz CO3(OH)xp+2y+3z-2・nH2O    （III）
（式中、Mはアルカリ金属または亜鉛を、Xは０〜６の数を、ｙは０〜６の数、ｚは０．１〜４の数を、ｐはMの価数を、ｎは０〜１００の結晶水の数である）で表される塩基性炭酸塩を挙げることができる。
【００３８】
滑剤としては、ラウリルアミド、ミリスチルアミド、ラウリルアミド、ステアリルアミド、ベヘニルアミドなどの脂肪酸アミド、エチレンビスステアリルアミド、ポリエチレンワックス、カルシウムステアレート、マグネシウムステアレートなどの金属石鹸、ジステアリルリン酸エステルマグネシウム、ステアリルリン酸エステルマグネシウムなどのリン酸エステル金属塩などを挙げることができる。
【００３９】
充填材としては、タルク、シリカ、炭酸カルシウム、ガラス繊維、チタン酸カリウム、ホウ酸カリウムなどの無機物が球状物においては粒径、繊維状物においては繊維径や繊維長さおよびアスペクト比を適宜選択して用いることができる。また、充填材は、必要に応じて表面処理したものを用いることが好ましい。
【実施例】
【００４０】
以下、本発明を実施例に基づき詳細に説明する。
実施例、比較例１〜５
ポリプロピレンの安定化
ブロックポリプロピレン樹脂（MFR=２５、密度＝０．９ｇ／ｃｍ3、曲げ弾性率９５０ＭＰａ）１００重量部に、アルミニウム顔料マスターバッチ（メタックスG、東洋アルミニウム（株）製）３．０重量部、カーボンブラックマスターバッチ（ＰＥＸ９９９０１７、東京インキ（株）製）３．０重量部、カルシウムステアレート０．１重量部、テトラキス（３−（３，５−ジ第三ブチル−４−ヒドロキシフェニル）プロピオニルオキシメチル）メタン０．１重量部、トリス（２，４−ジ第三ブチルフェニル）ホスファイト０．０５重量部、２−（２−ヒドロキシ−３−第三ブチル−５−メチルフェニル）−５−クロロベンゾトリアゾール０．１重量部および樹脂添加剤を下記表１記載の配合量に従い添加し、２５０℃で押出し加工してペレットとし、２５０℃で射出成形して６０ｍｍ×２０ｍｍ×１ｍｍの試験片を得た。なお、表中の配合量は、ポリオレフィン系樹脂１００重量部に対する重量部を表す。
【００４１】
得られた試験片をサンシャイン・ウェザーメーターを用い、８３℃、雨有（イオン交換水を１８分／１２０分散水）条件下において、試験片が白化するまでの時間を測定することにより、耐候性を評価した。得られた結果を下記表１に併せて示す。
【００４２】
【表１】
2006342257.tif 000008
＊１：ビス（２，２，６，６−テトラメチル−４−ピペリジル）セバケート
＊２：１，６−ビス（２，２，６，６−テトラメチル−４−ピペリジルアミノ）ヘキサン／２，４−ジクロロ−６−第三オクチルアミノ−ｓ−トリアジン重縮合物
＊３：２，４−ジ第三ブチルフェニル−３，５−ジ第三ブチル−４−ヒドロキシベンゾエート
＊４：アルミニウム顔料マスターバッチ未添加
【００４３】
表１に示す比較例２および３の試験結果より、ポリオレフィン系樹脂はアルミニウム顔料を配合することにより耐候性が大きく低下していることが分かる。また、比較例１および２の試験結果より、アルミニウム顔料を配合したポリオレフィン系樹脂はヒンダードアミン化合物とベンゾエート系化合物を配合しても耐候性の向上は小さいことが分かる。一方、実施例および比較例１、４、５の試験結果より、本発明のアルミニウム顔料配合樹脂組成物である特定のヒンダードアミン化合物と特定のベンゾエート化合物とを併用した樹脂組成物は、それぞれを単独で配合した効果からは想到し得ない相乗効果を示し、アルミニウム顔料を配合した場合であっても、優れた耐候性を示すことが分かる。